СПОСОБ ВОДНОГО ВЫЩЕЛАЧИВАНИЯ ДЛЯ ИЗВЛЕЧЕНИЯ БЛАГОРОДНЫХ МЕТАЛЛОВ ПРИ ДОБАВЛЕНИИ ДИТИООКСАМИДНОГО ЛИГАНДА

1. Способ извлечения благородного металла/ов из материала, содержащего благородный металл, в водную суспензию или раствор для выщелачивания, причем указанный способ включает стадию контактирования благородного металла/ов в суспензии или растворе для выщелачивания с лигандом, выбранным из дитиооксамида (рубеаново-водородной кислоты) или замещенного дитиооксамида.
2. Способ по п.1, где раствор или суспензию для выщелачивания выдерживают в условиях, в которых происходит депротонирование лиганда.
3. Способ по п.2, где рН раствора или суспензии для выщелачивания составляет выше 7.
4. Способ по п.3, где лигандом является дитиооксамид.
5. Способ по п.4, где рН суспензии или раствора для выщелачивания составляет выше 9.
6. Способ по п.5, где рН раствора или суспензии для выщелачивания составляет 10 или выше.
7. Способ по п.1, где лиганд добавляют при концентрации выше стехиометрического количества, требуемого для экстракции благородного металла/ов, и вплоть до предела растворимости лиганда.
8. Способ по п.1, где лиганд добавляют при молярном соотношении лиганд/благородный металл/ы от 2:1 до 11000:1.
9. Способ по п.8, где лиганд добавляют при молярном соотношении лиганд/благородный металл/ы от 60:1 до 800:1.
10. Способ по п.1, где электрохимический потенциал (ЭХП) раствора или суспензии для выщелачивания поддерживают на уровне более 0 мВ (стандартный водородный электрод).
11. Способ по п.10, где ЭХП раствора или суспензии для выщелачивания поддерживают на уровне более 40 мВ, но менее 200 мВ.
12. Способ по п.11, где ЭХП раствора или суспензии для выщелачивания поддерживают на уровне более 60, но менее 150 мВ.
13. Способ по п.1, где лиганд, растворенный в водном растворе, добавляют в суспензию.
14. Способ по п.13, где лигандом является дитиооксамид, который растворяют в водном растворе при температуре ниже 40°С и при рН от 13 до 14.
15. Способ по п.14, где лигандом является дитиооксамид, который растворяют в водном растворе при температуре от 20°С до ниже 40°С и при рН от 13,5 до 14.
16. Способ по п.1, где суспензия или раствор для выщелачивания контактирует с активированным углем, и благородный металл/ы адсорбируется/ются на активированном угле.
17. Способ по п.1, где благородным металлом является золото, а материалом, содержащим благородный металл, является руда, концентраты или отходы.
18. Способ по п.17, где рН суспензии или раствора для выщелачивания составляет от 10 до 15.
19. Способ по п.18, где рН суспензии или раствора для выщелачивания составляет от 12 до 14.
20. Способ по п.19, где температура суспензии или раствора для выщелачивания составляет от 20°С до ниже 40°С.
21. Способ по п.20, где температура суспензии или раствора для выщелачивания составляет от 20°С до 30°С.
22. Способ по п.17, где концентрация лиганда в растворе или суспензии для выщелачивания составляет от 0,002 г/л до 12 г/л.
23. Способ по п.17, где концентрация лиганда в растворе или суспензии для выщелачивания соответствует соотношению от 0,1 г/л до 1 г/л лиганда/мг/г золота.
24. Способ по п.1, где благородным металлом/ами является/ются серебро, металлы платиновой группы (ПГ), или металлы ПГ и золото и/или серебро, а материалом, содержащим благородные металлы, является руда, концентраты или отходы.
25. Способ по 24, где рН суспензии или раствора для выщелачивания составляет от 10 до 14.
26. Способ по п.25, где рН раствора или суспензии для выщелачивания составляет от 10,5 до 13.
27. Способ по п.24, где температура раствора или суспензии для выщелачивания составляет от 20°С до ниже 70°С.
28. Способ по п.24, где концентрация лиганда в растворе или суспензии для выщелачивания составляет от 0,001 г/л до 36 г/л.
29. Способ по п.24, где концентрация лиганда в суспензии или растворе для выщелачивания соответствует соотношению от 0,02 г/л до 0,4 г/л лиганда/мг/г серебра, металлов ПГ, или металлов ПГ и золота и/или серебра в суспензии или растворе.
30. Способ по п.1, где благородный металл/ы присутствует/ют в элементной форме.
31. Способ по п.30, где рН суспензии или раствора для выщелачивания составляет от 10 до 15.
32. Способ по п.30, где концентрация лиганда в растворе для выщелачивания составляет от 0,002 г/л до 12 г/л.
33. Способ по п.30, где концентрация лиганда в растворе для выщелачивания соответствует соотношению от 0,1 г/л до 1 г/л лиганда/мг/г элементного благородного металла/ов.
34. Способ по п.1, где замещенный дитиооксамидный лиганд выбирают из следующих соединений:
1,2,3,4
2
2
2
3
где R независимо выбирают из -Н, алкила, замещенного алкила, арила или замещенного арила, предпочтительно -Н, -СООН, -СНСООН или -(CH)SOH, или
2
где X выбирают из -СО-, -CS-, -СН-, -О-, -S-, -СН=СН- или -NH-, или
2
где X выбирают из -СО-, -CS-, -СН-, -О-, -S- или -NH-.
35. Лиганд, выбранный из дитиооксамида (рубеаново-водородной кислоты) или замещенного дитиооксамида, для применения в способе, описанном в любом из предшествующих пунктов.
36. Способ растворения дитиооксамида в водном растворе, где температура раствора составляет ниже 40°С, а рН составляет от 13 до 14, при этом дитиооксамид добавляют в раствор.
37. Способ по п.36, где температура раствора составляет от 20°С до ниже 40°С, а рН составляет от 13,5 до 14.